REVENDICATIONS 1. Composition vulcanisable comprenant un mélange intime d'un élastomère choisi parmi le groupe comprenant les é- blastomères d'épihalohydrine et les caoutchoucs de néoprène avec (a) un ingrédient durcissant thioaleanolque choisi parmi le groupe comprenant les acides thioalcanolques de formule dans laquelle x est un nombre entier égal ou supérieur à 1, R' représente un groupe d'hydrocarbure d'alkylidène dans lequel, au maximum, deux atomes de carbone reliés successivement interviennent entre l'atome de soufre et l'atome de carbone carbonyle, tandis que R représente un radical choisi parmi le groupé comprenant l'hydrogène lorsque x est égal à 1 et des ponts organiques polyvalents lorsque x est supérieur à 1, ainsi que les sels métalliques de ces acides thioalcanoiques, (b) un ingrédient d'amine tertiaire ayant une faible volatilité aux hautes températures de vulcanisation et, lorsque cet ingrédient durcissant (a) est sous la forme acide, (c) un composé de base métallique pouvant réagir avec un acide halogéné formant des sels stables à ces hautes températures de vulcanisation. 2. Composition selon la revendication 1, caractérisée en ce que cet élastomère est un élastomère d'épichlorohydrine, l'ingrédient (a) étant un sel métallique d'un acide thioaleanoique du type défini ci-dessus, tandis que l'ingrédient aminé (b) est le 1,4-diaza(2,2,2)bicyclo-octane. 3. Composition selon la revendication 1, caractérisée en ce que cet élastomère est un élastomère d'épichlorohydrine, l'ingrédient (a) étant un sel de métal alcalin d'un acide thioalcanoique du type défini ci-dessus, tandis que l'ingrédient aminé (b) est le 1,4-diaza(2,2,2)bicyclo-octane. 4. Composition selon la revendication 1, caractérisée en ce que cet élastomère est un élastomère d'épichlorohydrine, l'ingrédient (a) étant un sel de plomb d'un acide thio alcanoique du type défini ci-dessus, tandis que l'ingrédient aminé (b) est le 1,4-diaza(2,2,2)bicyclo-octane. 5. Composition selon la revendication 1, térisée en ce que cet élastomère est un caoutchouc de néoprène, l'ingrédient (a) étant un sel de métal alcalin d'un acide thio alcanoique, tandis que l'ingrédient aminé (b) est le 1,4-diaza (2,2,2)bicyclo-octane. 6. Composition selon la revendication 1, caractérisée en ce que cet élastomère est un élastomère d'épichlorohydrine, l'ingrédient (a) étant le thiodipropionate disodique, tandis que l'ingrédient aminé (b) est le 1,4-diaza(2,2,2)bicyclo-octane. 7. Composition selon la revendication 1, caractérisée en ce que cet élastomère est un élastomère d'épichlorohydrine, l'ingrédient (a) étant le méthylène-bis-thiopropionate de plomb (II), tandis que l'ingrédient aminé est le 1,4-diaza (2,2,2)bicyclo-octane. 8. Composition selon la revendication 1, caractérisée en ce que cet élastomère est un élastomère d'épichlorohydrine, l'ingrédient (a) étant le 2-thioacétato-plomb (II), tandis que l'ingrédient aminé (b) est le 1,4-diaza(2,2,2)bicy clooetane. 9. Composition selon la revendication 1, caractérisée en ce qu'elle est sous forme vulcanisée. 10. Procédé de vulcanisation d'un élastomère halogéné choisi parmi le groupe comprenant les élastomères d'épihalohydrine et les élastomères obtenus par la polymérisation de chloroprène, caractérisé en ce qu'il comprend les étapes qui consistent à (1) mélanger cet élastomère avec (a) un ingrédient durcissant thioaleanolque choisi parmi le groupe comprenant les acides thioalcanolques répondant à la formule dans laquelle x est un nombre entier égal ou supérieur à 1, R' représente un groupe d'hydrocarbure d'alkylidène dans lequel, au maximum, deux atomes de carbone reliés successivement interviennent entre l'atome de soufre et l'atome de carbone carbonyle, tandis que R est un radical choisi parmi le groupe comprenant l'hydrogène lorsque x est égal à 1 et des ponts organiques polyvalents lorsque x est supérieur à 1, ainsi que les sels métalliques de ces acides thioalcanofques, (b) un ingrédient d'amine tertiaire ayant une faible volatilité aux hautes températures de vulcanisation et, lorsque cet ingrédient thioalcanoque (a) est sous forme acide, (c) un composé de base métallique pouvant réagir avec un acide halogéné en formant des sels stables aux températures de vulcanisation indiquées ci-après, et (2) chauffer le mélange obtenu à une température comprise entre environ 148,9 et environ 218,40C, afin d'effectuer la vulcanisation. 11. Procédé selon la revendication 10, caractéri sé en ce que l'ingrédient (a) est un sel métallique d'un acide thioalcanoique du type défini ci-dessus. 12. Procédé selon la revendication 10, caractérisé en ce que l'ingrédient (a) est un sel de métal alcalin d'un acide thioalcanoque du type défini ci-dessus, l'ingrédient aminé (b) étant le 1,4-diaza(2,2,2)bicyclo-octane. 13. Procédé selon la revendication 10, caractérisé en ce que cet élastomère est un élastomère d'épihalohydrine, l'ingrédient (a) étant un sel de plomb d'un acide thioalcanoi- que du type défini ci-dessus, tandis que l'ingrédient aminé (b) est le 1,4-diaza(2,2,2)bicyclo-octane. 14. Procédé selon la revendication 10, caractérisé en ce que cet élastomère est un élastomère d'épihalohydrine, l'ingrédient (a) étant un sel de plomb de l'acide méthylènebis-thiopropionique, tandis que l'ingrédient aminé (b) est le 1,4-diaza(2,2,2)bicyclo-octane. 15. Procédé selon la revendication 10, caractérisé en ce que cet élastomère est un élastomère d'épichlorohydrine, l'ingrédient (a) étant le 2-thioacétato-plomb (II), tandis que l'ingrédient aminé (b) est le 1,4-diaza2,2,2)bicyclo- octane. 16. Procédé selon la revendication 10, caractérisé en ce que cet élastomère est un caoutchouc de néoprène, l'ingrédient (a) étant un sel de métal alcalin de l'acide méthylène-bis-thiopropionique, tandis que l'ingrédient aminé (b) est le 1,4-diaza(2,2,2)bicyclo-octane. 17. Produit vulcanisé obtenu par le procédé selon la revendication 10.